(57)【要約】【課題】高い保磁力（Ｈｃｊ）が得られるＲ−Ｔ−Ｂ系希土類永久磁石、これを備えるモーター、自動車、発電機、風力発電装置を提供する。【解決手段】Ｒ２Ｔ１４Ｂ相（ただし、Ｒは１種以上の希土類元素であり、ＴはＦｅを必須とする金属であり、Ｂはホウ素である）を含む主相１と、主相１よりＲを多く含む粒界相２とを備えた焼結体からなり、粒界相２中におけるＦｅの含有量が１０質量％〜４０質量％であるＲ−Ｔ−Ｂ系希土類永久磁石とする。【選択図】図１
2011014631.tif 000002
【特許請求の範囲】
【請求項１】
Ｒ２Ｔ１４Ｂ相（ただし、Ｒは１種以上の希土類元素であり、ＴはＦｅを必須とする金属であり、Ｂはホウ素である）を含む主相と、前記主相よりＲを多く含む粒界相とを備えた焼結体からなり、前記粒界相中におけるＦｅの含有量が１０質量％〜４０質量％であることを特徴とするＲ−Ｔ−Ｂ系希土類永久磁石。
【請求項２】
前記粒界相中におけるＲの含有量が７０質量％以下であることを特徴とする請求項１に記載のＲ−Ｔ−Ｂ系希土類永久磁石。
【請求項３】
前記粒界相中におけるＤｙの含有量が６質量％〜１２質量％であることを特徴とする請求項１または請求項２に記載のＲ−Ｔ−Ｂ系希土類永久磁石。
【請求項４】
Ｗ、Ｍｏ、ＴｉＡｌ合金のうちのいずれか１つ以上を含むことを特徴とする請求項１〜請求項３のいずれかに記載のＲ−Ｔ−Ｂ系希土類永久磁石。
【請求項５】
Ｗ、Ｍｏ、ＴｉＡｌ合金のうちのいずれか１つ以上を０．０１質量％〜２質量％含むことを特徴とする請求項４に記載のＲ−Ｔ−Ｂ系希土類永久磁石。
【請求項６】
請求項１〜請求項５のいずれかに記載のＲ−Ｔ−Ｂ系希土類永久磁石を備えることを特徴とするモーター。
【請求項７】
請求項６に記載のモーターを備えることを特徴とする自動車。
【請求項８】
請求項１〜請求項５のいずれかに記載のＲ−Ｔ−Ｂ系希土類永久磁石を備えることを特徴とする発電機。
【請求項９】
請求項８に記載の発電機を備えることを特徴とする風力発電装置。
【発明の詳細な説明】
【技術分野】
【０００１】
本発明は、Ｒ−Ｔ−Ｂ系希土類永久磁石およびモーター、自動車、発電機、風力発電装置に係り、特に、優れた磁気特性を有し、モーターに好適に用いられるＲ−Ｔ−Ｂ系希土類永久磁石およびこれを用いたモーター、自動車、発電機、風力発電装置に関するものである。
【背景技術】
【０００２】
従来から、Ｒ−Ｔ−Ｂ系磁石は、各種モーター等に使用されている。近年、Ｒ−Ｔ−Ｂ系磁石の耐熱性向上に加え、省エネルギーへの要望が高まっていることから、自動車を含めたモーター用途の比率が上昇している。
Ｒ−Ｔ−Ｂ系磁石は、Ｎｄ、Ｆｅ、Ｂを主成分とするものである。Ｒ−Ｔ−Ｂ系磁石合金においてＲは、Ｎｄの一部をＰｒ、Ｄｙ、Ｔｂ等の他の希土類元素で置換したものである。ＴはＦｅの一部をＣｏ、Ｎｉ等の他の遷移金属で置換したものである。Ｂはホウ素であり、一部をＣまたはＮで置換できる。
【０００３】
Ｒ−Ｆｅ−Ｂ系希土類永久磁石に用いられる材料としては、主相成分であるＲ2Ｆｅ14Ｂ相（但し、Ｒは少なくとも１種の希土類元素を示す）の存在容量割合が８７．５〜９７．５％であり、希土類又は希土類と遷移金属の酸化物の存在容量割合が０．１〜３％であるＲＦｅＢ系磁石合金において、該合金の金属組織中に主成分としてＺｒとＢとからなるＺｒＢ化合物、ＮｂとＢとからなるＮｂＢ化合物、及びＨｆとＢとからなるＨｆＢ化合物から選ばれる化合物が、平均粒径５μｍ以下で、かつ上記合金中に隣り合って存在するＺｒＢ化合物、ＮｂＢ化合物、及びＨｆＢ化合物から選ばれる化合物間の最大間隔が５０μｍ以下で均一に分散しているものが提案されている（例えば、特許文献１参照）。
【０００４】
また、Ｒ−Ｆｅ−Ｂ系希土類永久磁石に用いられる材料としては、Ｒ−Ｆｅ−Ｃｏ−Ｂ−Ａｌ−Ｃｕ（但し、ＲはＮｄ、Ｐｒ、Ｄｙ、Ｔｂ、Ｈｏのうち１種又は２種以上で、Ｎｄを１５〜３３質量％含有する）系希土類永久磁石材料において、Ｍ−Ｂ系化合物、Ｍ−Ｂ−Ｃｕ系化合物、Ｍ−Ｃ系化合物（ＭはＴｉ、Ｚｒ、Ｈｆのうち１種又は２種以上）のうち少なくとも２種と、更にＲ酸化物とが合金組織中に析出しているものも提案されている（例えば、特許文献２参照）。
【先行技術文献】
【特許文献】
【０００５】
【特許文献１】特許３９５１０９９号公報
【特許文献２】特許３８９１３０７号公報
【発明の概要】
【発明が解決しようとする課題】
【０００６】
しかしながら、近年、より一層高性能なＲ−Ｔ−Ｂ系希土類永久磁石が求められ、Ｒ−Ｔ−Ｂ系希土類永久磁石の保磁力などの磁気特性をより一層向上させることが要求されている。
本発明は、上記事情に鑑みてなされたものであり、高い保磁力（Ｈｃｊ）が得られるＲ−Ｔ−Ｂ系希土類永久磁石を提供することを目的とする。
また、上記のＲ−Ｔ−Ｂ系希土類永久磁石を用いたモーターを提供することを目的とする。
【課題を解決するための手段】
【０００７】
本発明者らは、Ｒ−Ｔ−Ｂ系希土類永久磁石の粒界相に含まれるＮｄなどの希土類の濃度と、Ｒ−Ｔ−Ｂ系希土類永久磁石の磁気特性との関係について調べた。そして、本発明者らは、Ｒ−Ｔ−Ｂ系希土類永久磁石の粒界相に一般に８０％以上含まれている希土類の濃度を低くすることにより、高い保磁力（Ｈｃｊ）が得られることを見出し、本発明に至った。
【０００８】
すなわち本発明は、下記の各発明を提供するものである。
（１）Ｒ２Ｔ１４Ｂ相（ただし、Ｒは１種以上の希土類元素であり、ＴはＦｅを必須とする金属であり、Ｂはホウ素である）を含む主相と、前記主相よりＲを多く含む粒界相とを備えた焼結体からなり、前記粒界相中におけるＦｅの含有量が１０質量％〜４０質量％であることを特徴とするＲ−Ｔ−Ｂ系希土類永久磁石。
（２）前記粒界相中におけるＲの含有量が７０質量％以下であることを特徴とする（１）に記載のＲ−Ｔ−Ｂ系希土類永久磁石。
（３）前記粒界相中におけるＤｙの含有量が６質量％〜１２質量％であることを特徴とする（１）または（２）に記載のＲ−Ｔ−Ｂ系希土類永久磁石。
（４）Ｗ、Ｍｏ、ＴｉＡｌ合金のうちのいずれか１つ以上を含むことを特徴とする（１）〜（３）のいずれかに記載のＲ−Ｔ−Ｂ系希土類永久磁石。
（５）Ｗ、Ｍｏ、ＴｉＡｌ合金のうちのいずれか１つ以上を０．０１質量％〜２質量％含むことを特徴とする（４）に記載のＲ−Ｔ−Ｂ系希土類永久磁石。
【０００９】
（６）（１）〜（５）のいずれかに記載のＲ−Ｔ−Ｂ系希土類永久磁石を備えることを特徴とするモーター。
（７）（６）に記載のモーターを備えることを特徴とする自動車。
（８）（１）〜（５）のいずれかに記載のＲ−Ｔ−Ｂ系希土類永久磁石を備えることを特徴とする発電機。
（９）（８）に記載の発電機を備えることを特徴とする風力発電装置。
【発明の効果】
【００１０】
本発明のＲ−Ｔ−Ｂ系希土類永久磁石は、Ｒ２Ｔ１４Ｂ相（ただし、Ｒは１種以上の希土類元素であり、ＴはＦｅを必須とする金属であり、Ｂはホウ素である）を含む主相と、前記主相よりＲを多く含む粒界相とを備えた焼結体からなり、粒界相中におけるＦｅの含有量が１０質量％〜４０質量％であるものであるので、粒界相中におけるＦｅの含有量が１０質量％未満であるものと比較して、粒界相中におけるＲの含有量が相対的に少なく、高い保磁力（Ｈｃｊ）が得られるものとなり、モーター、自動車、発電機、風力発電装置に好適に用いられるものとなる。
【図面の簡単な説明】
【００１１】
【図１】図１（ａ）は、本発明のＲ−Ｔ−Ｂ系希土類永久磁石の一例の反射電子像であり、図１（ｂ）は、図１（ａ）に示すＲ−Ｔ−Ｂ系希土類永久磁石を説明するための模式図である。
【発明を実施するための形態】
【００１２】
以下、本発明の実施形態について図面を参照して説明する。
図１（ａ）は、本発明のＲ−Ｔ−Ｂ系希土類永久磁石の一例の反射電子像であり、図１（ｂ）は、図１（ａ）に示すＲ−Ｔ−Ｂ系希土類永久磁石を説明するための模式図である。図１（ａ）に示す反射電子像は、ＳＥＭ（走査型電子顕微鏡）を用いてＲ−Ｔ−Ｂ系希土類永久磁石を観察した結果である。
【００１３】
図１に示す本実施形態のＲ−Ｔ−Ｂ系希土類永久磁石（以下、「希土類永久磁石」と略記する）は、主相１と粒界相２とを備えた焼結体からなるものである。主相１は、Ｒ２Ｔ１４Ｂ相（ただし、Ｒは１種以上の希土類元素であり、ＴはＦｅを必須とする金属であり、Ｂはホウ素である）を含むものであり、図１（ａ）および図１（ｂ）における粒子状の黒い部分である。粒界相２は、主相１よりＲを多く含むものであり、図１（ａ）および図１（ｂ）における黒い粒子状の主相１の粒界部分に存在する白い部分である。
【００１４】
本実施形態の希土類永久磁石の組成としては、Ｒを２７〜３３質量％、好ましくは３０〜３２％、Ｂを０．８５〜１．３質量％、好ましくは０．８７〜０．９８％含み、Ｔが残部と不可避の不純物からなるものであることが好ましい。
【００１５】
Ｒが２７質量％未満であると、保磁力が不十分となる場合があり、Ｒが３３質量％を超えると磁化が不十分となるおそれがある。
Ｒは、１種以上の希土類元素であり、希土類元素としては、Ｎｄ、Ｐｒ、Ｄｙ、Ｔｂ、Ｓｃ、Ｙ、Ｌａ、Ｃｅ、Ｐｍ、Ｓｍ、Ｅｕ、Ｇｄ、Ｈｏ、Ｅｒ、Ｔｍ、Ｙｂ、Ｌｕが挙げられる。また、Ｒは、Ｎｄを主成分とするものであることが好ましく、Ｎｄを主成分とし、Ｐｒ、Ｄｙ、Ｔｂから選ばれる１つ以上を含むものであることがより好ましい。
【００１６】
さらに、ＲにはＤｙが、４質量％〜１０質量％含まれていることが好ましく、６質量％〜９．５質量％含まれていることがより好ましく、７質量％〜９．５質量％含まれていることがさらに好ましい。
ＲのＤｙ含有量を増加させると希土類永久磁石の磁化（Ｂｒ）は低下する。このため、ＲのＤｙ含有量は、保磁力を確保できる必要最低限であることが好ましい。例えば、希土類永久磁石が３０ｋＯｅ以上の保磁力を有していればよい場合、ＲのＤｙ含有量は９．５質量％以下で十分である。また、Ｒに含まれるＤｙ含有量が４質量％未満であると、モーター用途として使用する場合に耐熱性が不十分なものとなる危険性が高い。
【００１７】
Ｂが０．８５質量％未満であると、保磁力が不十分となる場合があり、Ｂが１．３質量％を超えると磁化が著しく低下するおそれがある。なお、Ｂは、ホウ素であるが、一部をＣまたはＮで置換できる。
【００１８】
Ｔは、Ｆｅを必須とする金属であり、Ｆｅ以外にＣｏ、Ｎｉなどの他の遷移金属を含むものとすることができる。Ｆｅ以外にＣｏを含む場合、Ｔｃ（キュリー温度）を改善することができ好ましい。
【００１９】
さらに、希土類永久磁石には、保磁力を向上させるために、Ａｌ、Ｃｕ、Ｇａが含まれていることが好ましい。
Ｇａは０．０３質量％〜０．３質量％含まれていることが好ましい。Ｇａを０．０３質量％以上含む場合、保磁力を効果的に向上させることができる。しかし、Ｇａの含有量が０．３質量％を超えると磁化が低下するため好ましくない。
Ａｌは０．０１質量％〜０．５質量％含まれていることが好ましい。Ａｌを０．０１質量％以上含む場合、保磁力を効果的に向上させることができる。しかし、Ａｌの含有量が０．５質量％を超えると磁化が低下するため好ましくない。
【００２０】
また、希土類永久磁石中には、酸素濃度が０．０３質量％〜０．７質量％、好ましくは０．０５質量％〜０．５質量％含まれていることが好ましい。酸素の含有量が０．０３質量％未満であると、希土類永久磁石の製造工程中で磁石が燃焼する危険がある。また、酸素の含有量が０．７質量％を超えると磁性相が酸化により損傷して、磁気特性が著しく低下する可能性がある。
また、希土類永久磁石の炭素濃度は低いほど好ましいが、０．００３質量％〜０．２質量％、好ましくは０．００５質量％〜０．１質量％含まれていても、モーター用として十分な磁気特性を達成できる。なお、炭素の含有量が０．５質量％を超える場合、磁気特性が著しく低下するおそれがある。
【００２１】
本実施形態の希土類永久磁石は、粒界相２中におけるＦｅの含有量が１０質量％〜４０質量％であるものである。粒界相２中におけるＦｅの含有量が上記範囲未満であると、粒界相２中におけるＲの含有量が相対的に多くなり、十分に高い保磁力（Ｈｃｊ）が得られなくなる。また、粒界相２中におけるＦｅの含有量が上記範囲を超えると、Ｆｅの析出物が生成される。粒界相２中におけるＦｅの含有量は、２５質量％〜４０質量％であることがより好ましい。
また、粒界相２中におけるＲの含有量は、７０質量％以下であることが好ましく、６５質量％以下であることがより好ましい。粒界相２中におけるＲの含有量が７０質量％を超えると、十分に高い保磁力（Ｈｃｊ）が得られない場合がある。
【００２２】
また、本発明の希土類永久磁石は、Ｗ、Ｍｏ、ＴｉＡｌ合金のうちのいずれか１つ以上を含むものであることが好ましい。Ｗ、Ｍｏ、ＴｉＡｌ合金は、いずれも、焼結前の永久磁石用合金材料であるＲ−Ｔ−Ｂ系合金からなる粉末中に金属粉末として添加し混合することにより、焼結後の希土類永久磁石の粒界相中におけるＦｅの含有量を増加させるとともにＲの含有量を減少させて、保磁力（Ｈｃｊ）を向上させるものである。このような効果は、Ｗ、Ｍｏ、ＴｉＡｌ合金のうちのいずれか１つ以上が希土類永久磁石中に０．０１質量％〜２質量％含まれている場合に顕著となる。さらに、Ｗ、Ｍｏ、ＴｉＡｌ合金のうちのいずれか１つ以上が希土類永久磁石中に０．２質量％〜１質量％含まれている場合、上記効果がより一層顕著となり、焼結後に粒界相中におけるＦｅの含有量が１０質量％〜４０質量％となるとともに、粒界相中におけるＲの含有量が７０質量％以下の希土類永久磁石が得られる。なお、Ｗ、Ｍｏ、ＴｉＡｌ合金のうちのいずれかの含有量が０．０１質量％未満であると、保磁力（Ｈｃｊ）を向上させる効果が十分に得られない可能性がある。また、Ｗ、Ｍｏ、ＴｉＡｌ合金のうちのいずれかの含有量が２質量％を超えると、磁化（Ｂｒ）や最大エネルギー積（ＢＨｍａｘ）などの磁気特性の低下が顕著となる場合がある。
【００２３】
本発明の希土類永久磁石は、例えば、以下に示す製造方法を用いて製造できる。
まず、永久磁石用合金材料を用意する。永久磁石用合金材料としては、Ｒ−Ｔ−Ｂ系合金と金属粉末とが混合されてなる混合物を用いることが好ましく、Ｒ−Ｔ−Ｂ系合金からなる粉末と金属粉末とが混合されてなる混合物を用いることがより好ましい。
【００２４】
金属粉末としては、Ｗ、Ｍｏ、ＴｉＡｌ合金のうちのいずれか１つ以上の粉末あるいはこれらを１つ以上含んだ合金の粉末を用いることが好ましい。金属粉末の平均粒度（ｄ５０）は、０．０１〜３００μｍの範囲であることが好ましい。
また、Ｒ−Ｔ−Ｂ系合金からなる粉末としては、希土類永久磁石の組成を得るための材料から金属粉末の組成を除いた組成の粉末などを用いることが好ましい。Ｒ−Ｔ−Ｂ系合金からなる粉末の平均粒度（ｄ５０）は、３〜４．５μｍであることが好ましい。
【００２５】
Ｒ−Ｔ−Ｂ系合金からなる粉末は、例えば、ＳＣ（ストリップキャスト）法により合金溶湯を鋳造して鋳造合金薄片を製造し、得られた鋳造合金薄片を、例えば、水素解砕法などにより解砕し、粉砕機により粉砕する方法などによって得られる。
水素解砕法としては、室温で鋳造合金薄片に水素を吸蔵させ、３００℃程度の温度で熱処理した後、減圧して水素を脱気し、その後、５００℃程度の温度で熱処理して鋳造合金薄片中の水素を除去する方法などが挙げられる。水素解砕法において水素の吸蔵された鋳造合金薄片は、体積が膨張するので、合金内部に容易に多数のひび割れ（クラック）が発生し、解砕される。
また、水素解砕された鋳造合金薄片を粉砕する方法としては、ジェットミルなどの粉砕機により、水素解砕された鋳造合金薄片を例えば０．６ＭＰａの高圧窒素を用いて平均粒度３〜４．５μｍに微粉砕して粉末とする方法などが挙げられる。
【００２６】
このようにして得られた永久磁石用合金材料を用いて希土類永久磁石を製造する方法としては、例えば、永久磁石用合金材料に、潤滑剤として０．０２質量％〜０．０３質量％のステアリン酸亜鉛を添加し、横磁場中成型機などを用いてプレス成型して、真空中で１０３０℃〜１０８０℃で焼結し、その後４００℃〜８００℃で熱処理することにより希土類永久磁石とする方法などが挙げられる。
【００２７】
なお、上述した例においては、ＳＣ法を用いてＲ−Ｔ−Ｂ系合金を製造する場合について説明したが、本発明において用いられるＲ−Ｔ−Ｂ系合金はＳＣ法を用いて製造されるものに限定されるものではない。例えば、Ｒ−Ｔ−Ｂ系合金を、遠心鋳造法、ブックモールド法などを用いて鋳造してもよい。
【００２８】
また、Ｒ−Ｔ−Ｂ系合金と金属粉末とは、上述したように、鋳造合金薄片を粉砕してＲ−Ｔ−Ｂ系合金からなる粉末としてから混合してもよいが、例えば、鋳造合金薄片を粉砕する前に、鋳造合金薄片と金属粉末とを混合して永久磁石用合金材料とし、その後、鋳造合金薄片の含まれる永久磁石用合金材料を粉砕してもよい。この場合、鋳造合金薄片と金属粉末とからなる永久磁石用合金材料を、鋳造合金薄片の粉砕方法と同様にして粉砕して粉末とし、その後、上記と同様にして成形して焼結することにより、Ｒ−Ｔ−Ｂ系希土類永久磁石を製造することが好ましい。
また、Ｒ−Ｔ−Ｂ系合金と金属粉末との混合は、Ｒ−Ｔ−Ｂ系合金からなる粉末に、ステアリン酸亜鉛などの潤滑剤を添加した後に行ってもよい。
本発明の永久磁石用合金材料中の金属粉末は、微細で均一に分布していてもよいが、微細で均一に分布していなくてもよく、例えば、粒度１μｍ以上であってもよいし、５μｍ以上に凝集していても効果を発揮する。
【００２９】
本実施形態の永久磁石用合金材料を成形して焼結することにより得られた希土類永久磁石は、高い保磁力（Ｈｃｊ）を有し、モーター、自動車、発電機、風力発電装置などに用いられる磁石として好適なものとなる。
Ｒ−Ｔ−Ｂ系希土類永久磁石の保磁力（Ｈｃｊ）は、高いほど好ましく、モーター用の磁石として用いる場合、３０ｋＯｅ以上であることが好ましい。モーター用の磁石において保磁力（Ｈｃｊ）が３０ｋＯｅ未満であると、モーターとしての耐熱性が不足する場合がある。
また、Ｒ−Ｔ−Ｂ系希土類永久磁石の磁化（Ｂｒ）も高いほど好ましいが、Ｄｙ含有量が多いほどＢｒが低下するので、Ｄｙ含有量を、保磁力を確保できる必要最低限とすることが好ましい。
【００３０】
本実施形態の希土類永久磁石は、Ｒ２Ｔ１４Ｂ相（ただし、Ｒは１種以上の希土類元素であり、ＴはＦｅを必須とする金属であり、Ｂはホウ素である）からなる主相１と、主相１よりＲを多く含む粒界相２とを備えた焼結体からなり、粒界相中におけるＦｅの含有量が１０質量％〜４０質量％であるものであるので、粒界相２中におけるＦｅの含有量が１０質量％未満であるものと比較して、粒界相２中におけるＲの含有量が相対的に少なく、高い保磁力（Ｈｃｊ）が得られるものとなり、モーター、自動車、発電機、風力発電装置に好適に用いられるものとなる。
【００３１】
また、本実施形態の希土類永久磁石の粒界相２中におけるＲの含有量が７０質量％以下である場合、粒界相２中におけるＲの含有量が７０質量％を超えるものと比較して、より一層高い保磁力（Ｈｃｊ）が得られる。
【実施例】
【００３２】
「実験例１」
Ｎｄメタル（純度９９ｗｔ％以上）、Ｐｒメタル（純度９９ｗｔ％以上）、Ｄｙメタル（純度９９ｗｔ％以上）、フェロボロン（Ｆｅ８０％、Ｂ２０ｗ％）、Ａｌメタル（純度９９ｗｔ％以上）、Ｃｏメタル（純度９９ｗｔ％以上）、Ｃｕメタル（純度９９ｗｔ％以上）、Ｇａメタル（純度９９ｗｔ％以上）、鉄塊（純度９９％ｗｔ以上）を表１に示す合金Ａの成分組成になるように秤量し、アルミナるつぼに装填した。
その後、アルミナるつぼの入れられた高周波真空誘導炉の炉内をＡｒで置換し、１４５０℃まで加熱して溶融させて水冷銅ロールに溶湯を注ぎ、ロール周速度１．０ｍ／秒、平均厚み０．３ｍｍ程度となるようにＳＣ（ストリップキャスト）法により、鋳造合金薄片を得た。
【００３３】
【表１】
2011014631.tif 000003
【００３４】
このようにして得られた鋳造合金薄片を以下に示す水素解砕法により解砕した。まず、鋳造合金薄片を直径５ｍｍ程度になるように粗粉砕し、室温の水素中に挿入して水素を吸蔵させた。続いて、粗粉砕して水素を吸蔵させた鋳造合金薄片を３００℃まで加熱する熱処理を行った。その後、減圧して水素を脱気し、さらに５００℃まで加熱する熱処理を行って鋳造合金薄片中の水素を放出除去し、室温まで冷却する方法により解砕した。
次に、水素解砕された鋳造合金薄片に、潤滑剤としてステアリン酸亜鉛０．０２５ｗｔ％を添加し、ジェットミル（ホソカワミクロン１００ＡＦＧ）により、０．６ＭＰａの高圧窒素を用いて、水素解砕された鋳造合金薄片を平均粒度４．５μｍに微粉砕して粉末とした。
【００３５】
このようにして得られた表１に示す平均粒度のＲ−Ｔ−Ｂ系合金からなる粉末（合金Ａ）に、表２に示す粒度の金属粉末を、表３に示す割合（永久磁石用合金材料中に含まれる金属粉末の濃度（質量％））で添加して混合することにより永久磁石用合金材料を製造した。
なお、合金Ａおよび金属粉末の粒度は、レーザ回析計によって測定した。
【００３６】
【表２】
2011014631.tif 000004
【００３７】
【表３】
2011014631.tif 000005
【００３８】
次に、このようにして得られた永久磁石用合金材料を、横磁場中成型機を用いて成計圧力０．８ｔ／ｃｍ２でプレス成型して圧粉体とした。その後、得られた圧粉体を真空中で１０５０℃の温度で焼結し、５００℃で熱処理して冷却することにより、実験例１〜実験例４の希土類永久磁石を作製した。
【００３９】
そして、金属粉末を含む永久磁石用合金材料または金属粉末を含まない永久磁石用合金材料を用いて得られた実験例１〜実験例４の希土類永久磁石それぞれの磁気特性をＢＨカーブトレーサー（東英工業ＴＰＭ２−１０）で測定した。その結果を表３に示す。
なお、表３において「Ｈｃｊ」とは保磁力であり、「Ｂｒ」とは磁化であり、「ＳＲ」とは角形性であり、「ＢＨｍａｘ」とは最大エネルギー積である。また、これらの磁気特性の値は、それぞれ５個のＲ−Ｔ−Ｂ系希土類永久磁石の測定値の平均である。
【００４０】
また、実験例１〜実験例４の希土類永久磁石それぞれについて、主相および粒界相に含まれる各元素の含有量を、ＥＰＭＡ（Ｘ線マイクロアナライザ）を用いて測定した。その結果を表４に示す。なお、表１に記載がなく表４に記載がある元素は、全て原料中に含まれている不純物である。
【００４１】
【表４】
2011014631.tif 000006
【００４２】
表３および表４に示すように、粒界相中におけるＲの含有量が７０質量％以下である実験例１〜実験例３では、粒界相中におけるＲの含有量が７０質量％を超えている実験例４と比較して、高い保磁力（Ｈｃｊ）が得られた。
【符号の説明】
【００４３】
１…主相、２…粒界相。
【図１】
2011014631.tif 000007